(57)【要約】【課題】  リフレクタやエクステンションの表面に鏡面と半光沢面を混在させることで意匠的な高級感を得ることが可能な車両用灯具とその製造方法を提供する。【解決手段】  樹脂部材の表面にアルミニウム蒸着膜を成膜したリフレクタ２を備えるヘッドランプＨＬにおいて、樹脂部材は結晶性樹脂に可視光波長より小さいサイズのフィラーを添加した樹脂で成形されるとともに、成形されたリフレクタ（樹脂部材）の表面には平滑面と微細凹凸面が混在されており、アルミニウム蒸着膜は樹脂の表面にダイレクト蒸着され、平滑面が鏡面２５として、微細凹凸面が半光沢面２４として形成される。リフレクタ２が単純な鏡面２５のみで構成されている場合に比較すると、適宜な面積に設計された半光沢面２４が存在することにより全体としての光沢感が抑制され、高級感を与えることができる。【選択図】  図１
2008071556.tif 000002
【特許請求の範囲】
【請求項１】
樹脂部材の表面にアルミニウム蒸着膜を成膜した灯具構成部品を備える車両用灯具において、前記樹脂部材は結晶性樹脂に可視光波長より小さいサイズのフィラーを添加した樹脂で成形されるとともに、成形された前記樹脂部材の表面には平滑面と微細凹凸面が混在されており、前記アルミニウム蒸着膜は前記樹脂部材の表面にダイレクト蒸着され、前記平滑面が鏡面として、前記微細凹凸面が半光沢面としてそれぞれ形成されていることを特徴とする車両用灯具。
【請求項２】
前記灯具構成部品は灯具ボディ内に内装されるリフレクタ又はエクステンションであり、少なくとも前記リフレクタの有効反射面を鏡面で形成し、前記リフレクタの残りの領域又は前記エクステシンョンの少なくとも一部に半光沢面を備えることを特徴とする請求項１に記載の車両用灯具。
【請求項３】
樹脂部材の表面にアルミニウム蒸着膜を成膜した灯具構成部品を備える車両用灯具の製造方法であって、結晶性樹脂に可視光波長より小さいサイズのフィラーを添加した樹脂にて表面の少なくとも一部が平滑面で他の少なくとも一部が微細凹凸面を有する樹脂部材を成形する工程と、前記樹脂部材の表面に直接アルミニウム蒸着膜を成膜する工程とを含むことを特徴とする車両用灯具の製造方法。
【請求項４】
前記樹脂部材の微細凹凸面の凹凸高さを５〜１０μｍに形成することを特徴とする請求項３に記載の車両用灯具の製造方法。
【発明の詳細な説明】
【技術分野】
【０００１】
本発明はリフレクタ或いは疑似リフレクタを備える車両用灯具に関し、特にリフレクタ面の意匠効果を高めた車両用灯具とその製造方法に関するものである。
【背景技術】
【０００２】
自動車用のランプでは光源から出射した光を反射して所要の配光特性を得るためのリフレクタや、これらリフレクタとランプボディとの隙間を覆い隠すための疑似リフレクタ（エクステンションと称する）を樹脂成形により形成し、その表面にアルミニウム蒸着膜を成膜して鏡面を形成する技術が用いられている。これは、リフレクタを反射面として構成することに加えて、ランプの前面カバーを通して外部から観察されるエクテンションに光沢感を与え、リフレクタとの一体感を持たせるという意匠上の目的によるものである。従来のリフレクタやエクステンションでは、樹脂材料としてポリエステル，ポリプロピレン，ポリフェニレンサルファイドを用いているが、成形した樹脂の表面には凹凸が生じ易いため、表面に成膜したアルミニウム蒸着膜の表面の正反射率が低く、鏡面を得ることが難しい。そのため、従来では樹脂の表面にアンダーコートを施して表面を平滑化し、そのアンダーコートの表面にアルミニウム蒸着膜を成膜する技術が用いられている。
【０００３】
このようなアンダーコートを形成してその上にアルミニウム蒸着膜を成膜する技術では、アンダーコートを形成するための工数、コストが必要であり、ランプの低コスト化を図る上での障害になる。そのため、近年では成形した樹脂の表面の平滑性を高めることにより、成形した樹脂の表面に直接にアルミニウム蒸着膜を成膜する、いわゆるダイレクト蒸着によるアルミニウム蒸着膜を形成する技術が提案されている。例えば、樹脂材にポリカーボネートを用いることで表面の平滑性を高めることができるので、アンダーコートを形成しなくともアルミニウム蒸着膜の表面の平滑性を高め、光の正反射率を高めて鏡面を形成することが可能になる。また、特許文献１では、ポリプロピレンに添加するフィラーとしてのタルクや硫酸バリウムの添加量を特性することにより成形した樹脂の表面を平滑化し、成形した樹脂の表面にダイレクトアルミニウム蒸着して鏡面を得る技術が提案されている。一方、特許文献２では樹脂の成形性を改善し、表面の平坦性を高めるために、ポリエステル樹脂組成物に含有する無機粒子、特に層状化合物のサイズや粒子数を特性する技術も提案されている。
【特許文献１】特開平８−２６４０１３号公報
【特許文献２】特開２００２−６０６００号公報
【特許文献３】特開平４−３６８７０２号公報
【発明の開示】
【発明が解決しようとする課題】
【０００４】
近年、自動車用ランプでは光源から出射した光を反射するためのリフレクタの有効反射面以外の領域やエクステンションの表面を正反射率の低い反射面や拡散反射面等の半光沢面にしてランプの意匠的な美観を改善し、ランプの高級感を得ることが考えられている。その一つの方策として、リフレクタやエクステンションの主体となる樹脂の非有効反射面に相当する領域の樹脂表面に微細な凹凸を形成し、この上にアルミニウム蒸着膜を成膜することでアルミニウム蒸着膜の表面に微細な凹凸面、いわゆるシボ面を意図的に形成し、このシボ面において光を乱反射あるいは拡散反射させることが考えられる。なお、ここではこのシボ面のような面を半光沢面と称している。このようにすれば、リフレクタやエクステンションの鏡面の一部領域中に所要のパターンの半光沢面が混在されることになり、リフレクタやエクステンションの光沢感を抑制して意匠性が高められ、高級感を得ることが可能になる。
【０００５】
このような半光沢面を実現するためには、リフレクタやエクステンションを樹脂成形する際に樹脂の表面に平滑面を形成すると同時に、表面の一部に選択的に微細な凹凸を成形する必要がある。前述したポリカーボネートは非結晶性樹脂であるため、溶融時の粘度が高く、金型に形成した微細な凹凸内に樹脂が入り込まず、表面に微細な凹凸を成形することができない。これは、特許文献１のポリプロピレンでも同じである。そのため、従来では、例えば表面に平滑性が得られる樹脂を成形した後に、表面の一部にショットピーニング加工等を施して微細凹凸面を形成し、その上で表面にアルミニウム蒸着膜を形成する工程がとられている。あるいは、その反対に表面に微細凹凸が生じてしまう樹脂の表面の一部を研磨して平滑化し、その上でアルミニウム蒸着膜を形成する工程をとることになる。これらの手法のうち、後者は平坦に研磨することは極めて難しく現実的には不可能に近いため前者の方法をとることになる。しかし、成形した樹脂の表面の一部にのみ微細凹凸面を加工する技術では、表面の一部のみを露呈させるためのマスクを写真法を利用して形成して表面に微細凹凸加工を施し、かつ当該加工が終了した後にマスクを除去する工程が必要になる等、工程が増大することになり低コストを実現することは困難である。
【０００６】
また、特許文献２の樹脂は特許文献１のように表面にアルミニウム蒸着膜を成膜して光沢面や半光沢面を形成する技術への適用を前提としていないため、実際に表面にダイレクト蒸着によってアルミニウム蒸着膜を成膜すると、成形及び蒸着後の樹脂とアルミニウム蒸着膜の温度低下時の収縮差によって表面に凹凸が発生し、正反射率が低下して鏡面が得られない場合がある。そのため、自動車用ランプへの適用は難しいと考えられる。また、特許文献３のように、エクステンションにローレット加工を施して光源からの光を拡散することで有効反射面以外の領域に照射された光を拡散して眩惑光を低減させる技術が提案されているが、ローレット加工された面は半光沢面ではないため前述したような意匠性を高める効果や高級感を得ることは難しい。さらに、有効反射面以外の領域の光反射率を低減するために低反射率の塗料を塗布することも考えられるが、塗布のための特別の工程が必要となりコスト高になるという問題が生じる。
【０００７】
本発明の目的は、リフレクタやエクステンション等の部品の表面に鏡面と半光沢面を混在させることで意匠的な高級感を得ることが可能な車両用灯具と、これを容易に製造することを可能にした製造方法を提供するものである。
【課題を解決するための手段】
【０００８】
本発明は樹脂部材の表面にアルミニウム蒸着膜を成膜した灯具構成部品を備える車両用灯具において、樹脂部材は結晶性樹脂に可視光波長より小さいサイズのフィラーを添加した樹脂で成形されるとともに、成形された樹脂部材の表面には平滑面と微細凹凸面が混在されており、アルミニウム蒸着膜は樹脂部材の表面にダイレクト蒸着され、平滑面が鏡面として、微細凹凸面が半光沢面としてそれぞれ形成されていることを特徴とする。例えば、灯具構成部品は灯具ボディ内に内装されるリフレクタ又はエクステンションであり、少なくともリフレクタの有効反射面を鏡面で形成し、リフレクタの残りの領域又はエクステシンョンの少なくとも一部に半光沢面を備える構成とする。
【０００９】
本発明は樹脂部材の表面にアルミニウム蒸着膜を成膜した灯具構成部品を備える車両用灯具の製造方法であって、結晶性樹脂に可視光波長より小さいサイズのフィラーを添加した樹脂にて表面の少なくとも一部が平滑面で他の少なくとも一部が微細凹凸面を有する樹脂部材を成形する工程と、樹脂部材の表面に直接アルミニウム蒸着膜を成膜する工程とを含むことを特徴とする。ここで、樹脂部材の微細凹凸面の凹凸高さを５〜１０μｍに形成する。
【発明の効果】
【００１０】
本発明の車両用灯具によれば、リフレクタやエクステンション等のような灯具構成部品の表面には、鏡面の一部に半光沢面が所要のパターンに形成され、これら鏡面と半光沢面が灯具の外部から観察されるため、灯具構成部品が単純な鏡面のみで構成されている場合に比較すると、適宜な面積に設計された半光沢面が存在することにより全体としての光沢感が抑制されることになり、非点灯時に灯具を見たときに高級感を与えることができる。
【００１１】
また、本発明の製造方法によれば、灯具構成部品を樹脂で成形した後にその表面にダイレクト蒸着によりアルニウム蒸着膜を成膜するだけで、灯具構成部品の一部の表面を鏡面として形成し、他の一部の表面を半光沢面として形成することができる。そのため、従来のように成形した後に表面の一部を平滑化するための加工や、表面の一部に凹凸を形成するための加工が不要になり、低工数で低コストの灯具を製造することが可能になる。
【実施例１】
【００１２】
次に、本発明の実施例１を図面を参照して説明する。図１は本発明を自動車のヘッドランプＨＬに適用した実施例１の一部を破断した斜視図、図２はその縦断面図である。これらの図において、矩形に近い正面形状をしたランプボディ１１と、このランプボディ１１の前面開口に取着された透明樹脂からなる前面レンズ１２と、前記ランプボディ１１の背面開口を覆うバックカバー１３とでランプハウジング１を構成し、このランプハウジング１内にリフレクタ２が内装されている。リフレクタ２の背面にはバルブ取付穴２１が開口され、光源としての白熱バルブ或いは放電バルブ３がバルブソケット３１により取り付けられている。前記リフレクタ２は図には表れないエイミング機構によって上下、左右に傾動可能とされ、これにより前記光源３及びリフレクタ２の中心光軸位置を偏向調整できるように構成されている。また、リフレクタ２の前面開口周縁部２ａと前記ランプボディ１１の内面との間に生じる隙間を覆い隠すように正面から見てほぼ矩形の枠状をしたエクステンション４が配設され、リフレクタ２のエイミング動作を損なわないようにリフレクタ２とは離間した状態でランプボディ１の内部に固定支持されている。実施例１ではこれらリフレクタ２とエクステンション４が本発明における灯具構成部品となる。
【００１３】
前記リフレクタ２は回転放物面をした有効反射面２２と、この有効反射面２２の周囲から前方に伸びる上下面と左右面からなるほぼ矩形筒状をした非有効反射面２３とを有している。光源３から出射した光の大部分は有効反射面２２で反射され、前面レンズ１２で屈折、集光されて自動車の前方に所要の配光パターンでの光照射を行う。また、光源３から出射した光の一部は非有効反射面２３に投射されるが、ここで反射される光は前面レンズ１２を通して出射されるが、ここでは対向車や歩行者を眩惑しないような方向に向けて反射されることになる。前記リフレクタ２は樹脂を成形した樹脂部材の表面にダイレクト蒸着によってアルミニウム蒸着膜が成膜されているが、このアルミニウム蒸着膜によって前記有効反射面２２は鏡面（光沢面）として形成され、前記非有効反射面２３のうち大部分は鏡面として形成されているが、図１に示したように、非有効反射面２３の一部、ここでは下面にはヘッドランプＨＬを正面から見たときに左右方向に微小間隔の鏡面２５を間においた格子状パターンの半光沢面２４が形成されている。この半光沢面２４はここでは縞状シボ面で構成されている。縞状シボ面とは、後述するように直線状をした複数本の微細な凹凸溝が微細な間隔で横列配置されたものである。また、前記エクステンション４は樹脂材をほぼ矩形の枠状に成形され、その表面にダイレクト蒸着によってアルミニウム蒸着膜が成膜され、鏡面として形成されたものである。ここではエクステシンション４には半光沢面は形成されていない。
【００１４】
前記リフレクタ２とエクステンション４は成形した樹脂部材の表面にアルミニウム蒸着膜をダイレクト蒸着して形成していることについては同様であるので、リフレクタ２の例について説明する。リフレクタ２は樹脂として結晶性樹脂と称されるポリブチレンテレフタレートを用いており、これにフィラー（添加材）として硫酸マグネシウム（ＭｇＳＯ2）や硅酸マグネシウム（ＭｇＳｉＯ）を含有させたものである。この種のフィラーとして従来では４００ｎｍ以上のサイズのものが用いられているが、実施例１ではフィラーは４００ｎｍより小さいサイズのものを用いている。この４００ｎｍは可視光の波長のうち、最も短い波長よりも小さい寸法として設定しており、実施例１では可視光の波長領域を４００ｎｍ〜８００ｎｍとしているので４００ｎｍより小さいサイズとしている。
【００１５】
そして、この樹脂を成形金型によりリフレクタ２の形状の樹脂部材として成形する。このとき、図３（ａ）に図１のＡ−Ａ線に相当する箇所の金型Ｋの断面図を、図３（ｂ）にその一部の拡大断面図を示すように、金型Ｋの成形面はリフレクタ２の鏡面２５に対応する領域は表面の最大凹凸が０．２μｍ以下の平滑面となるように形成しておく。また、半光沢面２４に対応する領域は表面に微細な凹凸溝Ｋｇを形成する。この微細な凹凸溝は高さ（高低差）が５μｍ〜１０μｍ程度、ここでは高さが５μｍで断面が矩形をした微細凹凸溝を溝幅方向に所定本数で配列したものを１つの格子とし、この格子を所要の間隔をおいて複数列だけ配列した構成としている。
【００１６】
この金型Ｋを用いて前記樹脂部材を成形することにより、図３（ｃ）に断面を示すように、リフレクタ２の鏡面２５に相当する領域は表面の最大凹凸が０．２μｍ以下の平滑面として成形される。また、半光沢面２４に相当する領域の表面は格子状に配列された複数の微細凹凸溝２４ａが形成され、いわゆる縞状シボ面として形成される。しかる上でリフレクタ２の表面、すなわち反射面２２と非反射面等２３となる面にダイレクト蒸着によってアルミニウム蒸着膜２６を成膜する。ダイレクト蒸着とは樹脂の表面にアンダーコートを施すことなく直接アルミニウムを蒸着する方法である。このアルミニウム蒸着膜２６の膜厚はここではほぼ０．１μｍである。
【００１７】
このとき、図４に模式図を示すように、成形された樹脂部材は温度が低下したときに樹脂ＲとフィラーＦとの収縮差により表面に凹凸が生じ、この凹凸は樹脂Ｒに含まれるフィラーＦのサイズに影響を受ける。従来では、図４（ａ）に示すように、樹脂Ｒに含有されるフィラーは１０μｍ程度の大きいサイズであるので、表面の凹凸は１μｍ程度となる。実施例１では、樹脂Ｒに含有されるフィラーは１０ｎｍ（０．０１μｍ）より小さいサイズであるので、表面の凹凸は１０ｎｍとなる。そして、成形された樹脂Ｒの表面に図３（ｃ）に示したようにダイレクト蒸着によりアルミニウム蒸着膜２６を形成したときに、可視光の波長は４００ｎｍ以上でありこれは樹脂材Ｒの表面に生じた凹凸の高さよりも長いため、このような４００ｎｍよりも小さい凹凸が生じても光は正反射することになる。すなわち、リフレクタ２の有効反射面２２の領域は成形された樹脂部材の表面が凹凸１０ｎｍ以下の平滑面であるので、ダイレクト蒸着したアルミニウム蒸着膜２６の表面も平滑となり、鏡面２５として形成される。したがって、フィラーは可視光の波長４００ｎｍ以下であれば、樹脂の表面の凹凸が４００ｎｍ以下となるため、４００ｎｍ以下のフィラーを用いることが可能である。
【００１８】
一方、リフレクタ２の非有効反射面２３は一部が鏡面２５に形成されるが、他の一部には縞状シボ面が形成されており、この縞状シボ面はアルミニウム蒸着膜２６によって半光沢面２４となる。この縞状シボ面では、図３（ｃ）に示したように、凹凸溝２４ａの高さが５μｍであり、凹凸溝２４ａの表面にはアンダコートを形成していないため凹凸溝２４ａがアンダーコートによって埋まることはない。アルミニウム蒸着膜２６の膜厚は０．１μｍであるので、凹凸溝２４ａの高さには殆ど影響はなく、アルミニウム蒸着膜２６の表面は微細な凹凸面となる。しかもこの凹凸溝２４ａの５μｍの高さは可視光の波長に比較して極めて大きいため可視光は乱反射し、鏡面とはならずに半光沢面となる。
【００１９】
これにより、リフレクタ２の非有効反射面２３には、細幅の鏡面２５を挟んで複数本の幅広の半光沢面２４が配列された格子状パターンが形成されることになり、この格子状パターンの半光沢面２４とその間の鏡面２５はヘッドランプＨＬの前面レンズ１２を通して外部から観察される。なお、エクステンション４については全面が鏡面に形成されている。したがって、非点灯時にヘッドランプＨＬを正面側から観察すると、大部分が鏡面で一部に格子状パターンの半光沢面２４を有するリフレクタ２と、全面が鏡面のエクステシンョン４とが前面レンズ１２を通して観察される。これにより、リフレクタ２とエクステンション４が単純な鏡面のみで構成されている場合に比較すると、リフレクタ２の鏡面中に適宜な面積に設計された格子状パターンの半光沢面２４が存在することによりリフレクタ２の全体としての光沢感が抑制され、非点灯時にヘッドランプＨＬを見たときの高級感を得ることができる。
【００２０】
このように、実施例１ではリフレクタ２を構成する樹脂部材として結晶性樹脂に可視光波長よりも小さいサイズのフィラーを含む樹脂を用い、この樹脂を成形した後にその表面にダイレクト蒸着によりアルミニウム蒸着膜を成膜するだけで、一部の表面を鏡面として形成し、他の一部の表面を半光沢面として形成することができ、意匠性に優れたリフレクタを製造し、高級感のあるランプを構成することができる。そのため、従来のように成形した後に表面の一部を平滑化するための加工や、表面の一部に凹凸を形成するための加工が不要になり、低工数で低コストのランプを製造することが可能になる。
【実施例２】
【００２１】
図５は実施例２のランプを自動車のヘッドランプＨＬ１に適用した概略部分分解斜視図である。実施例２では、いわゆるプロジェクタ型ランプをランプハウジング内に組み込んだヘッドランプＨＬ１として構成されている。ランプボディ１１１と前面カバー１１２とでランプハウジング１０１が構成されており、このランプハウジング１０１内にハイビーム用のプロジェクタ型ランプ１０２とロービーム用のプロジェクタ型ランプ１０３が前後方向に若干ずれた状態で左右に並んで配置されている。これらのプロジェクタ型ランプの構成については既に知られているのでここでは詳細な説明は省略するが、後部に設けたリフレクタ１２１，１３１に内装した図には表れない光源から出射した光を当該リフレクタ１２１，１３１の内面で反射し、その反射光を前部に設けたレンズ１２２，１３２で集光してランプ光軸方向に出射するランプである。また、前記ランプハウジング１０１内の前記プロジェクタ型ランプ１０２，１０３の周囲を覆い隠すようにエクステンション１０４が内装されている。このエクステンション１０４は前記ランプボディ１１１の前面開口に対応した外形をしており、その中帯部には前記各プロジェクタ型ランプ１０２，１０３を収納するためのほぼ円筒状をした円形スリーブ開口１４１，１４２が開口されており、このスリーブ開口１４１，１４２の後方から前記各プロジェクタ型ランプ１０２，１０３が内挿され、それぞれのレンズ１２２，１３２がエクステンション１０４の前面側に露呈されるようになっている。前記エクステシンョン１０４の表面の大部分は鏡面１４３として形成されているが、前記スリーブ開口１４１，１４２の前側領域には光軸方向に伸びる複数の細幅をした半光沢面が左右方向に配列された格子状パターンをした半光沢面１４４が形成されている。
【００２２】
前記エクステンション１０４は実施例１のリフレクタと同様に、結晶性樹脂であるポリブチレンテレフタレートを用いており、これにフィラー（添加材）として４００ｎｍより小さいサイズの硫酸マグネシウム（ＭｇＳＯ2）や硅酸マグネシウム（ＭｇＳｉＯ）を含有させている。この樹脂を図３に示した実施例１と同様に表面処理した成形金型により樹脂成形してエクステンションを形成する。このとき、成形されたエクステンションでは、前記鏡面に対応する領域は表面の最大凹凸が０．２μｍ以下の平滑面として形成され、前記半光沢面に対応する領域は表面に高さ（深さ）が５μｍの断面が矩形をした多数の凹凸溝からなる微細な縞状凹凸が形成される。しかる上でエクステンションの表面にダイレクト蒸着によりアルミニウム蒸着膜を成膜する。このアルミニウム蒸着膜の膜厚はほぼ０．１μｍである。
【００２３】
これにより、実施例１と同様に、エクステンション１０４の平滑面では鏡面１４３が形成され、同様にエクステンション１０４の縞状凹凸が形成された領域には縞状シボ面が形成され半光沢面１４４が形成される。特に、スリーブ開口１４１，１４２の内周面の下周領域には、細幅の鏡面を挟んだ幅広の半光沢面が格子状に形成された格子状パターンの半光沢面１４４が形成される。そして、前記エスクテンション１０４は前面カバー１１２を通してヘッドランプＨＬの正面側に露呈され、同時にエクステンション１０４の鏡面１４３と半光沢面１４４も露呈される。したがって、ヘッドランプＨＬ１の非点灯時に正面側から観察したときには、前面カバー１１２を通して大部分が鏡面１４３で一部に半光沢面１４４を有するエクステシンョン１０４が観察されることになり、エクステンション１０４が単純な鏡面のみで構成されている場合に比較すると、適宜な面積に設計された半光沢面が存在することによりエクステンションの全体としての光沢感が抑制されることになり、非点灯時にランプを見たときの高級感を得ることができる。
【００２４】
実施例２においても、エクステンションを構成する樹脂として結晶性樹脂に可視光波長寄りも小さいサイズのフィラーを含む樹脂を用い、この樹脂を成形した樹脂部材の表面にダイレクト蒸着によりアルミニウム蒸着膜を成膜するだけで、一部の表面を鏡面として形成し、他の一部の表面を半光沢面として形成することができ、意匠性に優れたエクステンションを製造し、高級感のあるランプを構成することができる。したがって、従来のように成形した後に表面の一部を平滑化するための加工や、表面の一部に凹凸を形成するための加工が不要になり、低工数で低コストのランプを製造することが可能になる。
【００２５】
実施例１ではリフレクタの一部に半光沢面を形成し、実施例２ではエクステンションの一部に半光沢面を形成しているが、実施例１のようにリフレクタとエクステンションが配設されているランプではいずれか一方のみ、又は両方に半光沢面を形成してもよい。また、エクステンションに適用する場合には表面の全面、又は大部分を半光沢面に形成してもよい。
【００２６】
実施例１，２では半光沢面を構成しているシボ面を縞状シボ面として形成しているが、ドット状に凹凸を有するシボ面、あるいは不規則な形状の凹凸で構成されるシボ面として形成してもよい。
【００２７】
本発明は実施例１，２のヘッドランプに限られるものではなく、リフレクタやエクステンション等の樹脂成形して表面にアルミニウム蒸着膜を形成した灯具構成部品を備えたランプであって、この灯具構成部品の表面がランプの外部から観察される構成のランプであれば同様に適用することができる。
【図面の簡単な説明】
【００２８】
【図１】実施例１のヘッドランプの一部を破断した概略斜視図である。
【図２】実施例１のヘッドランプの縦断面図である。
【図３】金型と樹脂の表面凹凸を説明する図である。
【図４】樹脂とフィラーによる表面凹凸を説明する模式図である。
【図５】実施例２のヘッドランプの部分分解斜視図である。
【符号の説明】
【００２９】
ＨＬ，ＨＬ１  ヘッドランプ
１  ランプハウジング
２  リフレクタ
３  光源
４  エクステンション
１１  ランプボディ
１２  前面レンズ
２４  半光沢面
２５  鏡面（光沢面）
１０１  ランプハウジング
１１１  ランプボディ
１１２  前面カバー
１０２，１０３  プロジェクタ型ランプ
１０４  エクステンション
１４１，１４２  スリーブ型開口
１４３  鏡面（光沢面）
１４４  半光沢面
【図１】
2008071556.tif 000003
【図２】
2008071556.tif 000004
【図３】
2008071556.tif 000005
【図４】
2008071556.tif 000006
【図５】
2008071556.tif 000007